(57)【特許請求の範囲】
【請求項１】
シリカゾルから紡糸されるシリカ繊維の生分解性速度を０．２〜２０ｗｔ％/hに調節する方法であり、この生分解性速度はＯｈｔｓｕｋｉ，Ｃ．ら、Ｊ．Ｎｏｎ−Ｃｒｙｓｔ．Ｓｏｌ．，１４３（１９９２）８４−９２による人工体液（ＳＢＦ）を用いてインビトロで測定され、シリカ溶解度曲線の直線部分から算出され、該方法は、紡糸工程の開始点において繊維が紡糸されるシリカゾルの粘度を選択することにより生分解性速度を調節することを含み、紡糸工程の開始点におけるシリカゾルの粘度が１０００mPa・s以上、１０００００mPa・s未満であり、紡糸性のある初期の段階で紡糸された繊維は後の方の段階で紡糸された繊維に比べて非常にゆっくりと分解する、シリカ繊維の生分解性速度を調節する方法。
【請求項２】
紡糸工程の開始点におけるシリカゾルの粘度が１０００〜５００００mPa・sである請求項１に記載の方法。
【請求項３】
紡糸工程の開始点におけるシリカゾルの粘度が２０００〜１５０００mPa・sである請求項２に記載の方法。
【請求項４】
シリカ溶解度曲線の直線部分から算出されるＯｈｔｓｕｋｉ，Ｃ．ら、Ｊ．Ｎｏｎ−Ｃｒｙｓｔ．Ｓｏｌ．，１４３（１９９２）８４−９２による人工体液（ＳＢＦ）における繊維の溶解度が０．２〜２０ｗｔ％/hであることを特徴とする、請求項１〜３のいずれかに記載の方法により得られる制御可能に生分解性のシリカ繊維。
【請求項５】
人工体液（ＳＢＦ）における繊維の溶解度が０．２〜８．５ｗｔ％/hであることを特徴とする請求項４に記載の制御可能に生分解性のシリカ繊維。
【請求項６】
繊維が生物学的活性剤を含む請求項４または５のいずれかに記載の制御可能に生分解性の繊維を含むデリバリーデバイス。
【請求項７】
該生物学的活性剤が医薬、タンパク、ホルモン、生きている、もしくは死んでいる細胞、バクテリア、ウィルスまたはそれらの部分である請求項６に記載のデリバリーデバイス。
【請求項８】
該生物学的活性剤が医薬である請求項７に記載のデリバリーデバイス。
【請求項９】
請求項６〜８のいずれかに記載のデリバリーデバイスを含む薬剤の製剤。
【発明の詳細な説明】
【０００１】
発明の技術分野
本発明は制御可能に生分解性のシリカ繊維を製造する方法に関する。特に、本発明はシリカゾルから繊維を紡糸することを含む制御可能に生分解性のシリカ繊維の製造方法に関し、そのゾルの粘度は制御される。さらに、本発明は、本発明により製造される制御可能に生分解性のシリカ繊維に関する。さらに本発明はシリカ繊維の生分解を制御する方法に関する。本発明は、生物学的活性剤、特に医薬、タンパクもしくはホルモンのための維持された、および／または制御された放出デリバリーデバイスとしての制御可能に生分解性の繊維、ならびにそのデバイスを含む薬剤の製剤に関する。
発明の背景
ゾル−ゲル法由来のセラミック材料は種々の分野で多くの用途を有する。バイオセラミックスは最も有望で興味深い分野であるが、生物学的環境下で材料の性質を最適化するために多くの開発研究をなお必要とする。液相から出発するゾル−ゲル法は材料の細孔構造の容易な制御、ならびに異なる種類の複合体に他の成分を導入することを、特にシリカにもとづく材料の場合に、可能にする。ゾル−ゲル法由来のシリカ繊維の処理は知られており、そしてその方法を制御する主なパラメータはシリカ前駆体の機能性、またはシリカクラスターの枝分れの程度である。後者は紡糸性に非常に影響を与え、レオロジー測定により特徴づけられるのが通常である。
【０００２】
繊維は材料の機械的性質を向上させるために従来使用されてきた。ゾルゲル法由来のシリカ繊維の場合には繊維のバルク構造を決定する２つの主要パラメータがある。繊維の熱処理はバルク構造を圧縮する１つの方法である。ゾルゲル法由来の生分解性シリカ繊維の用途に依存して、機械的性質および生分解の間のバランスは変動しうる。たとえば機械的性質は、シリカ繊維が軟組織における薬物デリバリーデバイス（ｄｒｕｇ  ｄｅｌｉｖｅｒｙ  ｄｅｖｉｃｅ）として使用されるときは重要性が小さい。しかし、機械的性質は、紡糸後に得られた繊維を所望の形状にさらに処理するために十分でなければならない。シリカ繊維の生分解は、同時に機械的性質が向上するにつれて高温での熱処理後に著しく低下する。
【０００３】
国際特許公開ＷＯ９７／４５３６７はゾルゲル法で製造されたシリカキセロゲル材料について検討する。特許公開ＤＥ１９６０９５５１は特定の紡糸組成物から延伸して得られるシリカ繊維について検討する。いずれの特許公開も、本発明による制御可能に生分解性のシリカ繊維、デリバリーデバイス、もしくは薬剤組成物、またはその製造もしくは使用方法について教示も示唆もしていない。さらに、どの特許公開もシリカ繊維の生分解を制御するための本発明による方法について教示も示唆もしていない。
発明の要約
シリカ繊維の生分解は紡糸溶液の粘度を制御することにより制御され得、したがってシリカ繊維の生分解は同一処方が用いられるときでさえ、変動されうることが見出された。したがって、本発明の目的は制御可能に生分解性のシリカ繊維を製造する方法を提供し、そこではその方法はシリカゾルから繊維を紡糸することを含み、シリカゾルの粘度は制御される。もっと具体的には、本発明は制御可能に生分解性のシリカ繊維を製造する方法を提供し、その方法はシリカゾルから繊維を紡糸することを含み、紡糸工程の開始点はシリカゾルの粘度により制御される。
【０００４】
紡糸という用語はシリカゾルからシリカ繊維を製造するためのすべての適した方法を包含することが留意されるべきである。
【０００５】
本発明のさらなる目的はシリカゾルから紡糸された、制御可能に生分解性のシリカ繊維を提供することである。特に、本発明はシリカゾルから紡糸された、制御可能に生分解性のシリカ繊維を提供し、繊維の生分解は紡糸用ゾルの粘度を制御することにより制御される。もっと具体的には、本発明は１０００００mPas（ミリパスカル秒）より小さい粘度を有する、好ましくは１０００〜５００００mPas、そしてもっと好適には２０００〜１５０００mPasの粘度を有するシリカゾルから紡糸された、制御可能に生分解性のシリカ繊維を提供する。本発明の繊維は、最初に繊維を乾燥するために、生物学的活性剤に有害でない低温のみで熱処理されるのが好適であり、そしてその他の方法では外部で緻密化されない。
【０００６】
本発明のさらなる目的は、生物学的活性剤、特に医薬、タンパク、もしくはホルモンのための維持された、および／または制御された放出デリバリーデバイスを提供することであり、制御可能に生分解性の繊維、ならびに該デバイスを含む薬剤の製剤からなる。
【０００７】
本発明のさらなる目的は、シリカ繊維の生分解を制御する方法である。その方法は紡糸用ゾルの粘度を制御すること、または紡糸工程の開始点でシリカゾルの粘度を制御することを含む。
【０００８】
さらに、本発明の目的はヒトもしくは動物に生物学的活性剤を投与する方法を提供することであり、本発明の制御可能に生分解性のシリカ繊維からつくられるデリバリーデバイスを、ヒトもしくは動物に移植、注入もしくは粘膜付着することを含み、その構造に生物学的活性剤が組入れられている。
発明の説明
出願人は、シリカ繊維の生分解が紡糸溶液の粘度を制御することにより制御されうることを見出した。繊維の生分解は同一処方を用いるときでさえ、変動されうる。繊維の生分解は、紡糸の開始点を決定するために紡糸用溶液の粘度を制御することにより所望の目的のために調節されうる。
【０００９】
粘度に影響する要因は、紡糸性のある（ｏｆ  ｓｐｉｎｎａｂｉｌｉｔｙ）段階、シリカゾルの温度および紡糸用ゾル中の溶媒の量である。シリカゾルは単１点よりもむしろ、ある時間の間、紡糸可能であり、そしてシリカゾルの粘度はその時間の間、増加する。紡糸性のある初期の段階では、シリカポリマーはやや小さく、そしてそれらは紡糸性のある後の方の段階の比較的大きいシリカポリマーよりも比較的容易に充填され、もっと緻密な構造を形成する。加えて、比較的大きい粘度はシリカポリマーの配向を抑制して構造をもっと開かれたものにする。紡糸性のある期間の初期段階で紡糸された繊維は、紡糸性のある後の方の段階で紡糸された繊維よりも人工体液（ｓｉｍｕｌａｔｅｄ  ｂｏｄｙ  ｆｌｕｉｄ）中でもっとゆっくり劣化する。紡糸性のある段階は紡糸法に依存して異なりうる。紡糸性および粘度を制御するもう１つのパラメータは変動されうるシリカゾルの温度である。比較的低温（たとえば０℃）で比較的高い粘度を有するシリカゾルから紡糸された繊維は比較的高い温度（たとえば２０℃）で紡糸された対応する繊維よりも速く劣化する。
【００１０】
本発明の制御可能に生分解性の繊維を製造する方法は、シリカゾルから繊維を紡糸することを含み、紡糸工程の開始点はシリカゾルの粘度により制御される。紡糸工程の開始点におけるシリカゾルの粘度は１０００００mPasより低い。好適には、それは１０００〜５００００mPas、そしてもっと好適には２０００〜１５０００mPasの範囲で変動する。本発明によるもう１つの方法は紡糸用ゾルから繊維を紡糸もしくは延伸することを含み、シリカゾルの粘度は１０００００mPasより低く、好適には１０００〜５００００mPasの範囲、そしてもっと好適には２０００〜１５０００mPasの範囲である。
【００１１】
本発明の制御可能に生分解性のシリカ繊維はシリカゾルから紡糸され、繊維の生分解は、紡糸用ゾルの粘度を制御することにより、またはシリカゾルの粘度により紡糸工程の開始点を制御することにより、制御される。特に、繊維は、１０００〜５００００mPas、好ましくは２０００〜１５０００mPasの粘度を有するシリカゾルから紡糸され、繊維は、人工体液中で、それぞれ０．０１〜２０ｍ−％／ｈ、好ましくは０．０２〜８．５ｍ−％／ｈの溶解度を有する。
【００１２】
シリカゾルはたとえばＷＯ９７／４５３６７に記載されるように調製されうる。たとえば、シリカゾルは、加水分解およびつづく縮合反応により、酸もしくは塩基触媒の存在下に、−２０℃〜１００℃のような低温、好ましくは室温近くで、シリカ−アルコキサイト、たとえばテトラエチルオルソシリケート（ＴＥＯＳ）もしくは有機的に変成されたシリケート（ＯＲＭＯＳＩＬ）を水および任意に有機溶媒、たとえばエタノールもしくはポリエチレングリコール、または溶媒の組合せと反応させることにより製造されうる。縮合は部分的であってもよい。ゾルはＮａ，Ｋ，Ｃａ，Ｐ，Ｍｇ，ＡｌおよびＢのようなイオンを配合されうる。触媒は生物学的活性剤を害しないようなものでなければならない。
【００１３】
本発明によりシリカ繊維を製造するために用いられる方法は、当業者に知られている。適切な方法はシリカゾルから繊維を製造するのに適したいかなる方法でもよく、そして紡糸という用語はいかなるこのような方法をも説明するためにこのような状況において使用される。紡糸方法は、たとえば乾式紡糸もしくは遠心法を含む。乾式紡糸法において、シリカゾルは紡糸口金により押出され、溶媒の蒸発はゲル化を促進する。たとえば紡糸溶液は密閉容器に入れられ、不活性ガス、好ましくは窒素ガスが、容器に導入され紡糸溶液をギアポンプに押しやり、そこで紡糸溶液は紡糸口金に定量ポンプで送られる。好適には、容器は温度調節できる。乾式紡糸にもとづく特別の方法もある。これらの方法は、たとえば繊維は繊維のゲル化を促進する適切なエーロゲルに導入される方法、または乾式紡糸と湿式紡糸が組合される方法、を含む。遠心分離法において、紡糸溶液は、チャンバー壁の孔により繊維を押出す回転チャンバ内にある。
【００１４】
本発明の制御可能に生分解性の繊維は、たとえば、ヒトもしくは動物へ移植され、もしくは注入され、または粘膜付着されるデリバリーデバイスまたは薬剤製剤のために用いられうる。いかなる組織、軟組織もしくは骨への投与も可能である。これらは局所的な適用を許すので、生物学的活性剤の放出部位の標的化が可能である。したがって、剤からの最大の効果が受けられる。
【００１５】
この点について、デリバリーデバイスは、シリカ繊維もしくはシリカ繊維の組合わせを、シリカ繊維の構造に配合された生物学的活性剤とともに含む。粒状物もしくはカプセルような薬剤調製は、このような状況においてデリバリーデバイスおよび薬剤製剤で有用なおそらく付加的な賦形剤を含む製剤である。本発明の医学用デバイスは整形外科（ｏｒｔｈｏｐｅｄｉｃ）および外科（ｓｕｒｇｉｃａｌ）目的にも有用であり、その構造に配合された生物学的活性剤を含むことを要しない。医学用デバイスは、たとえばシリカ繊維でつくられた織った、もしくは不織のマット、編物（Ｋｎｉｔｔｅｄ  ｆａｂｒｉｃ）もしくは編んだひも（ｂｒａｉｄｅｄ  ｃｏｒｄ）でありうる。本発明のデリバリーデバイスおよび医学用デバイスはスピンレイイング（ｓｐｉｎｌａｙｉｎｇ）により製造されうる。
【００１６】
本発明の制御可能に生分解性のシリカ繊維はステープルファイバーもしくはフィラメントでありうる。シリカ繊維は繊維ブレントの１部もしくは繊維の形状でないある他の材料の１部であってもよい。
【００１７】
繊維への多孔質構造への生物学的活性剤の導入は、バイオ医学用途の設計のための代替物を提供する。ヒトもしくは動物に直接および局所的に作用することのできる生分解性で毒性のない材料は、たとえば薬物デリバリーデバイスとして使用される移植物もしくは骨修復における一時的移植物として有益である。繊維構造に配合された生物学的活性剤が制御可能に放出され、そしてそれらはたとえばヒトもしくは動物に移植され、もしくは注入され、または粘膜付着されるデリバリーデバイスもしくは薬剤製剤に使用されうる。生物学的活性剤は生物学的に活性であるいかなる有機もしくは無機の物質でありうる。生物学的活性剤は、たとえば、医薬品、タンパク、ホルモン、生きている、もしくは死んでいる細胞、バクテリア、ウィルスまたはそれらの１部であってもよい。生物学的活性剤は、ホルモン治療、たとえば避妊およびホルモン代償療法のような長期療法ならびに骨粗しょう症、ガン、てんかん、パーキンソン氏病、痛み、および認知機能不全（ｃｏｎｇｎｉｔｉｖｅ  ｄｙｓｆｕｎｃｔｉｏｎ）の治療に特に有用なものを含む。適切な生物学的活性剤は、たとえば抗炎症剤、抗感染剤（たとえば、グリンダマイシン、ミコナゾールのような抗生物質および抗ウィルス剤）、鎮痛薬および鎮痛配合剤、抗ぜんそく薬、抗けいれん剤（たとえば、オキシカルバゼピン）、抗うつ薬、抗糖尿病薬、抗腫瘍剤、抗ガン剤（たとえば、トレミフェン、タモキシフェン、タキソール）、抗精神薬、鎮けい薬、抗コリン剤、交感神経薬、心臓血管製剤、抗不整脈剤、抗高血圧薬、利尿薬、血管拡張剤、抗パーキンソン症候群薬（たとえばセレギリン）のようなＣＮＳ（中枢神経系統）薬、ステロイドホルモン（たとえば、エストラジオール、プロゲステロン、ネストロン）、鎮静薬（たとえば、メデトミジン、デクスメデトミジン、レボメデトミジン）、精神安定薬および認知機能不全薬（たとえば、アチパメゾール）、でありうる。医薬品は、セレギリン塩酸塩、、（−）−４−（５−フルオロ−２，３−ジヒドロ−１Ｈ−インデン−２−イル）−１Ｈ−イミダゾール塩酸塩、４−（５−フルオロ−２，３−ジヒドロ−１Ｈ−インデン−２−イル）−１Ｈ−イミダゾール塩酸塩、デクスメデトミジン塩酸塩、およびトレミフェンクエン酸塩、のような塩の形態でありうる。さらに医薬品はイブプロフェンのような遊離酸；カフェインもしくはミコナツゾールのような遊離塩基；またはＺ−２−（４−（４−クロロ−１，２−ジフェニル−ブツ−１−エニル）フェノキシ）エタノールのような中性化合物、の形態でありうる。ペプチドはたとえばレポドパであり得、そしてタンパクはたとえばエナメル質マトリックス誘導体、または骨形態発生タンパクでありうる。有効量の生物学的活性剤は工程のいかなる段階で反応混合物に添加してもよい。たとえば、出発原料とともに混合されうる。それは縮合反応が生じる前、もしくは縮合反応中に、またはその後でさえ、ゾル段階の反応混合物に添加されうる。特定の状況に使用される正確な量は、投与方法、ほ乳動物の種類、生物学的活性剤が投与される条件、使用される特定の生物学的活性剤、所望の使用期間等の数多の要因に依存する。
【００１８】
次の実施例は単に本発明を例証しようとするものであり、その範囲を限定しようとするものではない。
実施例
実施例１
紡糸用のシリカゾルの製造
シリカゾルは、ＴＥＯＳ（テトラエチルオルソシリケート９８％、ＡＬＤＲＩＣＨ）、脱イオン水（電導度 ~０．０５Ｓ）、エタノール（Ａａ、９９．５％、ＡＬＫＯ）および触媒としてＨＮＯ3(６５％、Ｍｅｒｃｋ）もしくはＮＨ3(２８％、Ｆｌｕｋａ）からゾルゲル法を用いて製造された。
【００１９】
使用されたモル比は表１に示される。
【００２０】
【表１】
0004932992.tif 000002
【００２１】
紡糸溶液は次のように調製された。エタノールがＴＥＯＳと、そして硝酸が水と混合された。酸／水溶液は強い撹拌のもとでＴＥＯＳ／エタノール溶液に添加され、ついで溶液は蒸発皿に注がれた。皿のふたは蒸発するエタノールを凝縮する特別の冷却器であり、それをメスフラスコに導く。蒸発ザラは水浴（４０℃）に置かれ、所望量のエタノールが蒸発するまでそこに保持された（２０〜２２時間）。エタノールの蒸発は、すべてのゾルがなお紡糸性である後の工程時間全体を減少させるのに用いられた。表２は、正味の反応がｎＳｉ（ＯＲ)4＋２ｎＨ2 Ｏ→ｎＳｉＯ2 ＋４ｎＲＯＨであり、しかも蒸発画分が比較的低い温度および低い水含量（ｒ＝１）のためにほとんどエタノールからなり、ほとんど加水分解で消費される、ことを仮定して、紡糸溶液の理論的シリカ濃度を示す。
【００２２】
【表２】
0004932992.tif 000003
【００２３】
ゾルは試料に依存して２０℃もしくは０℃のいずれに冷却された。紡糸溶液があるレベルの粘度に達したときに、紡糸が開始された。ディスク状スピンドルを有する回転粘度計（Ｂｒｏｏｋｆｉｅｌｄ  ＬＶＤＶ  II＋）が紡糸が開始される時点を定めるのに用いられた。紡糸ゾルの大きなバッチサイズによる実際的な問題のために、得られた粘度の数値は絶対的なものではなかったが、それらは互いに比較できた。初期粘度は、紡糸工程が開始されたときのすべての試料ゾルについて同一であった。しかし、各ゾルの処方はいくつかの段階繊維を紡糸するのに用いられた。気泡は部分的真空下で紡糸溶液から除去された。もしこれがなされなかったら、ゾルゲル繊維は紡糸溶液の不連続なフローにより損傷したであろう。
【００２４】
乾式紡糸がゾルゲル繊維を製造するのに用いられた。紡糸溶液は温度が調節できる容器中に保持された。窒素ガスが紡糸溶液をギアポンプに押し出すために密閉容器に導入された。窒素は、紡糸溶液が湿った空気と接触するのを妨げるのでこの目的のためによい選択である。０．６ml／回転の能力のギアポンプ（Ｚｅｎｉｔｈ９５８７３６）は紡糸溶液を紡糸ヘッドに定量で送った。紡糸口金は金／白金混合物でつくられている。孔の径は０．０６５mmで、長さ／径（ｌ／ｄ）比は１であった。孔の数は６であった。紡糸口金と巻取りロール（ｗｉｎｄ−ｕｐｒｏｌｌ）の距離は各繊維の要求に合うように調節された。
実施例２
繊維構造の特性評価
熱重量分析（ＴＧＡ）が、保護ガスとして窒素およびパージガスとして空気を用いて、Ｎｅｔｇｓｈ  ＴＧ−２０９数量（ＮＥＴＺＳＣＨ  ＧｍｂＨ，Ｓｅｌｂ，Ｂａｖａｒｉａ、ドイツ）により、質量変化を測定するために生の状態の繊維について実施された。試料ホルダーはセラミックアルミナるつぼであり、バックグラウント測定が測定前に空のるつぼで行なわれた。繊維の熱処理の間の質量減量がいくつかの段階を含む温度プログラムで、等温および動的の両方を測定された：２１℃で１５分間の等温、２℃／分で２１〜１５０℃の動的、１５０℃で６０分間の等温、５℃／分で１５０〜７００℃の動的、および７００℃で３０分間の等温。ＴＧＡは室温で３ケ月間デシケータ中で老化された繊維について実施された。分析は７００℃まで行なわれた。なぜならもっと高い温度はシリカの生分解性用途に関しては実際的に無用だからである。試料の結果は図１に示され、そしてスペクトルの導関数（ｄｅｒｉｖａｔｉｖｅ  ｏｆ  ｔｈｅ  ｓｐｅｃｔｒａ）は図２に示される。
【００２５】
繊維の物理的外観および紡糸工程における繊維フィラメントの品質は、表２に示されるように、ＴＧＡ測定と関係があるようにみえる。繊維の質量減量はかなりのものであり（１５〜２５％）、これは熱処理の注意深い制御が亀裂の問題を避けるように要求されることを強調する。紡糸性のある初期の段階で紡糸された繊維の質量減量は紡糸性のある後のほうの段階で紡糸されたものほどには大きくない。最大の差異は約３００℃で始まり、そこでは有機物が蒸発し始めるのが通常である。処方はＦＩＢ１  ＡおよびＦＩＢ１  Ｂ、ならびにＦＩＢ２  ＡおよびＦＩＢ２  Ｂについてとそれぞれ全く同一であるので、同じ有機物が初期の段階で紡糸された繊維構造に捕捉されたようである。さらに、紡糸性のある後のほうの段階で紡糸された繊維（ＦＩＢ１  Ｂ，ＦＩＢ２  ＢおよびＦＩＢ３）の導関数で観察されたシフトは、有機物の蒸発および繊維構造のいくらかの差異を示す。繊維の物理的外観は示唆を提供する。紡糸性のある初期の段階で紡糸された繊維の黒い色はそれらが炭素残渣を含むことを示す。ＨＮＯ3 およびＮＨ3 が触媒として使用されたＦＩＢ３は、ＴＧ分析および物理的外観の両方で中間的な性質を有していた。質量減量はＦＩＢ１  ＡおよびＦＩＢ２  Ａにおけるよりも大きいが、ＦＩＢ１  ＢおよびＦＩＢ２  Ｂにおけるよりも小さい。さらに、ＦＩＢ３繊維の色彩は白と黒の間のもの、すなわち茶色であり、そして紡糸工程におけるフィラメントの性質は類似の性質を有していた。最良で連続した繊維がＦＩＢ１  ＢおよびＦＩＢ２  Ｂで最も容易に得られた。ＦＩＢ３、ＦＩＢ１  ＡおよびＦＩＢ２  Ａには多少の困難さがあった（紡糸において高い十分な粘度を得るのに０℃で処理された）。フィラメントは容易に損傷し、連続繊維処理はもっと困難であった。
【００２６】
赤外線スペクトルが、Ｂｒｕｋｅｒ  ＩＦＳ  ６６ＦＴＩＲスペクトロメーターを用いて４００〜４０００ｃｍ-1で記録された。測定は拡散反射赤外フーリエ変換（Ｄｉｆｆｕｓｅ  Ｒｅｆｌｅｃｔａｎｃｅ  Ｉｎｆｒａｒｅｄ  Ｆｏｕｒｉｅｒ  Ｔｒａｎｓｆｏｒｍａｔｉｏｎ）（ＤＲＩＦＴ）システムを用いて実施された。臭化カリウムがバックグラウンド物質として使用された。ＦＴＩＲ装置の分解能は４ｃｍ-1であった。熱重量分析で熱処理された繊維についてなされたＦＴ−ＩＲ測定は図３に示される。測定はシリカ表面の代表的なＯＨ基についての情報を与えたが、２つの普通でないピークが紡糸性のある初期の段階で紡糸された繊維（ＦＩＢ１  ＡおよびＦＩＢ２  Ａ）で検知された。３４００〜３７７０ｃｍ-1における幅広いピークは、孤立単一ＳｉＯＨ基、孤立ジェミナル基、Ｈ結合ヒドロキシルおよび約１６３０ｃｍ-1にピーク（広幅）を付加的に有する物理的吸着水に関するピークを含む。さらに、グラフに描かれた線で示されるピークにおけるシフトは、いくらかの有機残渣がそこで検出されることを示した。そのシフトはＦＩＢ１  ＡおよびＦＩＢ２  Ａについて観察された特別のピークと類似し、ＦＩＢ３についてのわずかなシフトは中間的な物理的外観に寄与する。Ｓｉ−Ｏ−Ｓｉ振動に関するピークは１２００〜１１００（広幅）および８００ｃｍ-1で観察された。１８７０および２０００ｃｍ-1におけるピークはシリカのＳｉ−Ｏ−Ｓｉ倍音帯（ｏｖｅｒｔｏｎｅ）であった。１３００〜１４００ｃｍ-1におけるピークはシリカについて一般的ではなかったが、ＮＯ3-伸縮振動（ｓｔｒｅｔｃｈｉｎｇ  ｖｉｂｒａｔｉｏｎ）はそこに通常位置された。ゾル調製工程で使用された触媒はＨＮＯ3であり、構造中に残渣を残しうる。繊維構造は一般的に圧縮され、温度は４５０〜７００℃に急速に増加し、そこで３０分間だけ保持された。これは硝酸塩の分解があまり有効でなかったことを意味する。２３３０および３０５０ｃｍ-1における２つの興味深いピークは、ＦＩＢ１  ＡおよびＦＩＢ２  Ａについてのみ明確にみられたが、それらは系に存在するいずれの成分とも直接は関連しえなかった。唯一の可能性は、繊維が、これらの個所でみられた水素（３０５０ｃｍ-1）および酸素（２３３０ｃｍ-1）と二重結合を形成する炭素残渣を含むことであった。
【００２７】
走査型透過電子顕微鏡法（ｓｃａｎｎｉｎｇ−ｔｒａｎｓｍｉｓｓｉｏｎ  ｅｌｅｃｔｒｏｎ  ｍｉｃｒｏｓｃｏｐｙ）（ＪＥＯＬ，ＪＥＭ  １２００ＥＸ）が生状態（ｇｒｅｅｎ  ｓｔａｔｅ）の繊維のバルク構造を示すために使用された。繊維はエポキシ樹脂（ＥＰＯＮ８１２）に埋め込まれた。プロピレンオキシドが溶媒として、そしてエポキシ埋め込み媒体ＤＭＰ−３０およびＤＤＳＡもしくはＭＮＡが促進剤および硬化剤（ＦＬＵＫＡ）として、それぞれ使用された。硬化試料はウルトラミクロト−ムにより６０〜７０ｎｍの厚さに切断され、そして繊維の断面が分析された。ＦＩＢ２  Ｂの断面の透過電子顕微鏡写真が図４に示される。その像はゾルゲル法由来のシリカ繊維の内部構造を示すための１例として選ばれた。すべての５つの試料像は互いを思い出させた。ＦＩＢ２  Ｂは、繊維の品質が良好で、繊維が容易に製造されるので、繊維の代表例として想起された。像の底部の白い横棒は２０ｎｍに相当する。その構造はゾルゲル法由来の物質として典型的であった。構造は完全には圧縮されていないが、それは径が約２〜５ｎｍの多数の小さな細孔を含み、構造が比較的小さいシリカユニットから構成されていることを示す。
実施例３
繊維の生分解
紡糸工程の開始点の関数としての紡糸粘度が図５に示される。グラフは、人工体液における生分解試験前の繊維ＦＩＢ１，ＦＩＢ２およびＦＩＢ３についての紡糸用ゾルの粘度レベルおよび老化時間を概略的に示す。紡糸粘度は３つのレベル（η（１）＝２０００〜３５００ｍＰａｓ，η（２）＝３５００〜７５００ｍＰａｓ，およびη（３）＞７５００ｍPas）にざっと分割される。
【００２８】
試料の生分解は人工体液（ＳＢＦ）を用いてインビトロで検討された。人工体液はＮａＣｌ，ＮａＨＣＯ3，ＫＣｌ，Ｋ2ＨＰＯ4・３Ｈ2Ｏ，ＭｇＣｌ2・６Ｈ2Ｏ，ＣａＣｌ2・２Ｈ2ＯおよびＮａ2ＳＯ4の試薬化学品を脱イオン水に溶解することのより調製された。その液は３７℃でトリス（ヒドロキシメチル）アミノメタンおよび塩酸で生理的ｐＨ７．４０に緩衝化された（Ｏｈｔｓｕｋｉ，Ｃ．ら、Ｊ．Ｎｏｎ−Ｃｒｙｓｔ．Ｓｏｌ．，１４３（１９９２）８４−９２）。
【００２９】
各試料は３片づつがＳＢＦ中でゾルゲル法由来のシリカ繊維の反応を検討するのに使用された。各試料（１０ｍｇ）は、きついフタを閉められたポリエチレンびん中に収納されたＳＢＦ５０ｍｌ中に浸液された。試験片なしにビン中に入れられた３つのＳＢＦ試料は溶液安定性を試験するために対照として使用された。試料はＳＢＦ液中に２週間浸漬され、びんは３７℃の一定温度を有する振とう水浴（ＳＢＤ５０（ストローク３６ｍｍ、速度＝１６０ストローク／分））中におかれた。試料溶液は液浸時間の関数としてケイ素およびカルシウム濃度について監視された。カルシウム濃度は原子吸光分光光度計（ＡＡＳ，Ｐｅｒｋｉｎ−Ｅｌｍｅｒ  ４６０）で測定された。ケイ素濃度は、ＵＶ−ＶＩＳ分光光度計（Ｈｉｔａｃｈｉ  Ｍｏｄｅｌ  １００−６０）を用いて1−アミノ−２−ナフトール−4−スルホン酸による還元にもとづくモリブデンブルー法（Ｋｏｃｈ，Ｏ．Ｇ．&  Ｋｏｃｈ−Ｄｅｄｉｃ，Ｇ．Ａ．，Ｓｉｌｉｃｏｎｍｏｌｙｂｄａｅｎｂｌａｕ−Ｖｅｒｆａｈｒｅｎ．Ｈａｎｄｂｕｃｈ  dｅｒ  Ｓｐｕｒｅｎａｎａｌｙｓｅ．Ｓｐｒｉｎｇｅｒ−Ｖｅｒｌａｇ（１９７４），１１０５頁）により分析された。全試料は不正確さの問題および繊維の断面径の分布（３０〜８０μｍ、中間値５０μｍ）にもとづく劣化の差異の可能性を避けるために３度測定された。約１〜3ヶ月老化した生の状態のＦＩＢ１  Ａ，ＦＩＢ1  Ｂ，ＦＩＢ２  Ａ，ＦＩＢ２  Ｂ，およびＦＩＢ３の生分解（人工体液中のインビトロ）は表３に要約される。
【００３０】
【表３】
0004932992.tif 000004
【００３１】
ＴＧ分析およびFＦＴ−ＩＲ測定でみられたのと同じ種類の類似がさらにここでも観察された。紡糸性のある初期の段階で紡糸された繊維（ＦＩＢ１  ＡおよびＦＩＢ２  Ａ）は、後の方の段階で紡糸された繊維（ＦＩＢ１  BおよびＦＩＢ２  Ｂ）に比べて非常にゆっくりと劣化した。ＦＩＢ３は、再びある種の中間的性質を有していた。得られた結果によれば、ある種の高どまりの値もしくは飽和レベルがＳＢＦ中の数日の浸漬後に得られた。ＦＩＢ１  Ｂ，ＦＩＢ２  ＢおよびＦＩＢ３の溶解度速度（高どまリレベル前）はＦＩＢ１  ＡおよびＦＩＢ２  Ａよりも明確に速い。これは、劣化に有効なシリカの領域は紡糸性のある後の方の段階で紡糸された繊維の構造において大きいことを示す。表３でわかるように、もし１もしくは３ヶ月間老化した試料が互いに比較されると劣化にいくらかの差があった。明らかな差異はＦＩＢ２  Ａでみられた。溶解度速度は、シリカ飽和レベルがそうであったように（1ヶ月老化試料について〜２％、そして３ヶ月老化試料について〜５％）、３ヶ月老化試料についての方が大きかった。後の方の段階で紡糸された繊維（ＦＩＢ１  Ｂ，ＦＩＢ２  ＢおよびＦＩＢ３）に関して、１もしくは３ヶ月の老化の後に有意の差異はなかった。その数値は、ほとんど同一であり、構造がきわめて安定であることを示した。しかし、それらはすべて、紡糸性のある初期の段階で紡糸された繊維よりＳＢＦ中であきらかに多く溶解した。
【００３２】
図６において、約3ヶ月間老化された性状態の繊維ＦＩＢ１  Ａ，ＦＩＢ１  Ｂ，ＦＩＢ２  Ａ，ＦＩＢ２  Ｂ，およびＦＩＢ３の生分解が示される。
【００３３】
さらに、ＳＢＦ中におけるインビトロでの繊維ＦＩＢ１，ＦＩＢ２およびＦＩＢ３の生分解が図７〜１２に示される。図７および８において、約２週間、ならびに３、５および６．５ヶ月間老化された繊維ＦＩＢ１の生分解が示される。約２週間ならびに２、３および５ヶ月間老化された繊維ＦＩＢ２の生分解が表９および１０に示される。約２週間ならびに３、４および５ヶ月老化された繊維ＦＩＢ３の生分解が図１１および１２に示される。
【００３４】
紡糸工程の開始点の繊維生分解に対する影響は明らかである。粘度に影響する主なパラメータはシリカポリマーの分枝の濃度、長さおよび程度である。次は、これらのファクターは繊維構造、たとえばシリカポリマーのパッキングおよび配向の形成に影響し、そして異なる生分解を生じる。
【００３５】
紡糸工程の間に低粘度を有するゾルに由来する繊維は比較的高い紡糸粘度で製造されたゾル由来の繊維よりゆっくりと劣化する。したがって、紡糸工程の開始点は生分解に関して重要である。紡糸性のある初期の段階から紡糸された繊維は後の方の段階で紡糸された繊維に比べて非常にゆっくりと劣化した。
【００３６】
ＦＩＢ１の溶解度速度（対立する溶解度曲線の直線部分から測定された）は、非常に高い紡糸粘度であったが、飽和レベルは有意には変化しなかったことが観察された。これは、比較的滑らかな表面を有する少し薄めの繊維は非常に高粘度で製造されるので生じると考えられる。
【００３７】
図１３において、異なる繊維についての人工体液中の浸漬時間の関数としてＳｉＯ2濃度（ｗｔ％）の変化が示される。これらの結果は、幅広い範囲の異なる溶解度がシリカゲルの性質を調節することにより包含されることを示す。
実施例４
デクスメデトミジン塩酸塩を含むシリカ繊維の製造
繊維紡糸のためのゾルが、ゾルゲル法を用いて１／２．３５／１／０．０００３２２の比でＴＥＯＳ、脱イオン水、エタノールおよび触媒としてＨＮＯ3から製造された。エタノールはＴＥＯＳと、そして硝酸は水と混合された。酸/水溶液は強い攪拌下にＴＥＯＳ/エタノール溶液に添加され、ついで溶液は蒸発皿に注がれた。蒸発工程は実施例１に記載されるように実施された。デクスメデトミジン塩酸塩（ＨＣｌ）がエタノール蒸発後に添加された（乾燥繊維中で、1ｗｔ％に相当する）。紡糸工程が開始されたとき粘度は５６００ｍＰａｓであった。繊維は２０℃で紡糸性のある４つの異なる段階で紡糸された。繊維は充填され、溶解試験が実施されるまで、室温でアルミニウムフォリオ袋中に空気が入らないようにして貯蔵された。
インビトロ溶解試験
シリカ繊維からのデクスメデトミジンＨＣｌの溶解プロフィールが溶解装置II（パドル法、Ｓｏｔａｘ  ＡＴ６，Ｂａｓｅｌ、スイス）を用いて検討された。各試料（５０ｍｇ）が０．９％ＮａＣｌ溶液２５０ｍｌ中に浸液された。回転速度は５０ｒｐｍおよび温度は３７℃であった。溶解試料中の溶解したデクスメデトミジンＨＣｌはデクスメデトミジンＨＣｌの最大吸光２２０ｎｍでＵＶ−可視光分光光度計（Ｈｅｗｌｅｔｔ  Ｐａｃｋａｒｄ８４５／Ａ，米国）で測定された。
結果
デクスメデトミジンＨＣｌの放出（ｒｅｌｅａｓｅ）は１００００ｍＰａｓより低い紡糸粘度でバースト（３３％）を示した（図１４）。紡糸粘度が１１５００ｍＰａｓより大きく増加されるとき、バースト効果は３〜１０％に減少された。１１５００ｍＰａｓを超える紡糸粘度で、デクスメデトミジンＨＣｌの放出速度は１１５００ｍＰａｓより低い粘度で紡糸された繊維に比べて減少した。
【００３８】
具体的な態様が例示され説明されたが、種々の修正および変更が本発明の範囲を逸脱しないでなされうることを当業者は認識するであろう。
【００３９】
ここで説明された文献は引用により丸ごと具体的に組み入れられる。
【００４０】
本発明の他の態様はここに開示された本発明の明細書および実施を考慮して当業者に明らかであろう。明細書および実施例は例示的なものにすぎず、本発明の真の範囲は特許請求の範囲により示される。
【図面の簡単な説明】
【図１】  ３ヶ月間老化された生状態の繊維試料の熱重量分析スペクトルを示す。
【図２】  図1の熱重量分析スペクトルの導関数を示す。
【図３】  熱重量分析で熱処理された繊維試料のＦＴ−ＩＲスペクトルを示す。
【図４】  ３ヶ月間老化されたＦＩＢ２  Ｂの生素地の透過電子顕微鏡写真を示す。
【図５】  繊維ＦＩＢ１、ＦＩＢ２およびＦＩＢ３についての紡糸工程開始点の関数としての紡糸粘度を示す。黒四角は１ヶ月間の老化、白四角は２ヶ月間の老化、黒三角は１および３ヶ月間の老化、黒丸は１、３および５ヶ月間の老化、白丸は４ヶ月、アステリスクは６ヶ月である。
【図６】  ３ヶ月間老化された生状態の繊維の生分解を示す。黒四角はＦＩＢ１  Ａ、白四角はＦＩＢ１  Ｂ、黒丸はＦＩＢ２  Ａ、白丸はＦＩＢ２  Ｂ、アステリスクはＦＩＢ３である。
【図７】  種々の期間老化されたＦＩＢ１について紡糸工程の開始点におけるゾル粘度の関数として、ＳＢＦにおけるシリカの飽和レベルとして測定されたＳｉＯ2溶解度を示す。
【図８】  種々の期間老化されたＦＩＢ１について紡糸工程の開始点におけるゾル粘度の関数として、ＳＢＦ中のＳｉＯ2溶解度ｗｔ％／時間を示す。
【図９】  種々の期間老化されたＦＩＢ２について紡糸工程の開始点におけるゾル粘度の関数として、ＳＢＦにおけるシリカの飽和レベルとして測定されたＳｉＯ2溶解度を示す。
【図１０】  種々の期間老化されたＦＩＢ２について紡糸工程の開始点におけるゾル粘度の関数として、ＳＢＦ中のＳｉＯ2溶解度ｗｔ％／時間を示す。
【図１１】  種々の期間老化されたＦＩＢ３について紡糸工程の開始点におけるゾル粘度の関数として、ＳＢＦにおけるシリカの飽和レベルとして測定されたＳｉＯ2溶解度を示す。
【図１２】  種々の期間老化されたＦＩＢ３について紡糸工程の開始点におけるゾル粘度の関数として、ＳＢＦ中のＳｉＯ2溶解度ｗｔ％／時間を示す。
【図１３】  異なる繊維について人工体液中の浸液時間の関数としてＳｉＯ2濃度（ｗｔ％）の変化を示す。
【図１４】  実施例４のシリカ繊維からのデクスメデトミジンの放出を示す。黒丸は５６００〜７５００ｍＰａｓ、アステリスクは１１５００〜１４９００ｍＰａｓ、白三角は１７０００〜２９０００ｍＰａｓ、黒四角は３９０００〜１０００００ｍＰａｓ。
【図１】
0004932992.tif 000005
【図２】
0004932992.tif 000006
【図３】
0004932992.tif 000007
【図４】
0004932992.tif 000008
【図５】
0004932992.tif 000009
【図６】
0004932992.tif 000010
【図７】
0004932992.tif 000011
【図８】
0004932992.tif 000012
【図９】
0004932992.tif 000013
【図１０】
0004932992.tif 000014
【図１１】
0004932992.tif 000015
【図１２】
0004932992.tif 000016
【図１３】
0004932992.tif 000017
【図１４】
0004932992.tif 000018